(57)【要約】【課題】  アイスピック及びナイフの突き刺しから保身するための製品の提供。【解決手段】  柔軟な金属に基づく構造物及び密に織られた織り布層が存在し、該密に織られた織り布が少なくとも０．７５の織り布緻密さ係数まで織られたものである、ことを特徴とする層構造体の組み合わせ物。【特許請求の範囲】
【請求項１】
連結された金属環または金属環と板の組み合わせ物の柔軟な金属構造体、及び５００ｄｔｅｘよりも小さい線密度を有するアラミドヤ−ンから織られ、そして織り布が少くとも０．７５の織り布緻密さ係数まで織られていることを特徴とする、密に織られた耐貫通性織り布層の複数を含む、ナイフやアイスピックの貫通に耐える製品。
【請求項２】
密に織られた耐貫通性層が５００ｄｔｅｘよりも小さい線密度を有するアラミドヤ−ンから織られた織り布を含み、そして織り布が少なくとも０．９５の織り布緻密さ係数まで織られていることを特徴とする請求項１に記載の製品。
【請求項３】
アラミドヤ−ンがパラ−アラミドヤ−ンであることを特徴とする請求項１に記載の製品。
【請求項４】
耐貫通性層のヤ−ンが１００−５００ｄｔｅｘの線密度と０．７−１．７ｄｔｅｘの線密度のフィラメントとを有することを特徴とする請求項１に記載の製品。
【発明の詳細な説明】
【技術分野】
【０００１】
銃弾の脅威から保身するために作られた柔軟な衣服がナイフや鋭い先の凶器による突き刺しに対して必ずしも有効でないことは、よく知られている。この逆も真実であり、突き刺し耐性の製品は銃弾の脅威に対して必ずしも有効ではない。本発明は、アイスピックやナイフの突き刺しの脅威、また銃弾の脅威から保身するための製品に関する。
【背景技術】
【０００２】
特許文献１は、特に低線密度を有する織られたアラミドヤ−ンから作った耐突き刺し性構造体を開示している。
【０００３】
特許文献２は、特に高靭性（ｔｅｎａｃｉｔｙ）のパラ−アミドヤ−ンから織られた織り布層を用いた耐銃弾構造体を開示している。
【０００４】
特許文献３は、編んだアラミドヤ−ン層と金属線のような材料の弾道そらせ層の組み合わせ物を開示している。また、特許文献４は、鎖網（ｃｈａｉｎｍａｉｌ）を重合体樹脂に埋め込むことによってナイフ突き刺し耐性を付与した銃弾及びナイフ耐性の系を記述している。
【特許文献１】米国特許第５５７８３５８号明細書
【特許文献２】国際公開ＷＯ第９３／００５６４号パンフレット
【特許文献３】米国特許第５４７２７６９号明細書
【特許文献４】ヨーロッパ特許出願第６７０４６６号明細書
【発明の開示】
【発明が解決しようとする課題】
【０００５】
本発明の保身製品は、銃弾の脅威からの保身に加えて、アイスピック並びにナイフの突き刺しからの保身という「三重の脅威」からの保身を提供するために特に開発された。警察及び安全保障会社の職員は、突き刺しの脅威と銃弾の脅威の両方かの保身を同一の保護服で同時に行うことがますます重要になってきている。ここに本発明者は、耐突き刺し性製品と耐銃弾製品を研究し、これらの製品の組み合わせに関する驚くべき事実を発見した。
【課題を解決するための手段】
【０００６】
本発明は、柔軟な金属に基づく構造体、複数の密に織られた耐貫通性織り布層、及び複数の耐銃弾層を含んでなる、ナイフやアイスピックの貫通にも耐える、耐銃弾製品であって、外表面と内表面を有し且つ複数の密に織られた耐貫通性織り布層が複数の耐銃弾層より外表面に、即ち貫通の脅威の襲撃面に近く位置する製品に関する。この柔軟な金属に基づく構造体は製品のどこかに位置し、複数の密に織られた耐貫通性織り布層は、柔軟な金属に基づく構造体が外表面に存在する場合にはこの柔軟な金属に基づく構造体に隣って位置し、そして複数の耐銃弾層は複数の密に織られた耐貫通性織り布層よりも内表面の近くに位置する。
【０００７】
「三重の脅威」からの保身は本発明の重要な部分をなすが、上述した耐銃弾層を用いなくても、改良されたアイスピックとナイフの突き刺しに耐える新しい構造体も開発された。本発明は、特に、このような構造体を対象としている。
【０００８】
一般に、アイスピックの突き刺しに耐える柔軟な製品は、高靭性と高強固性（ｔｏｕｇｈｎｅｓｓ）を有するヤ−ン材料から織られた織り布層を用いて作られるが、アイスピックの耐突き刺し性は中でもヤ−ンの線密度（ｌｉｎｅａｒ  ｄｅｎｓｉｔｙ）と織物の緻密さの関数である。ヤ−ンの線密度が低ければ低いほど、また織物の緻密さが高ければ高いほど、アイスピックの耐突き刺し性は大きくなる。例えば優秀なアイスピックの耐突き刺し性製品は、少くとも０．７５の織り布緻密さ係数（ｔｉｇｈｔｎｅｓｓ  ｆａｃｔｏｒ）まで織られた５００ｄｔｅｘより小さい線密度を有するアラミドヤ−ンから作られることが知られている。
【０００９】
「織り布緻密さ係数」及び「被覆（ｃｏｖｅｒ）係数」は、織り布の織りの密度に関して与えられた名称である。被覆係数は、織りの幾何性に関し且つ織り布のヤ−ンによって被覆される織り布の総表面積のパーセントを示す計算値である。被覆係数を計算するために使用される式は次の通りである［ロ−ド（Ｌｏｒｄ）及びモハメド（Ｍｏｈａｍｅｄ）、織り：ヤ−ンの織り布への変換、１４１−１４３ページ、１９８２年、メロ−（Ｍｅｒｒｏｗ）出版より］：
ｄw ＝織り布の縦糸の幅
ｄf ＝織り布の横糸の幅
ｐw ＝縦糸のピッチ（単位長さ当たりの端部）
ｐf ＝横糸のピッチ
Ｃw ＝ｄw ／ｐw         Ｃf ＝ｄf ／ｐf
【００１０】
【数１】
2004340573.tif 000002
【００１１】
織り布の織りの種類に依存して、例え織り布のヤ−ンが一緒になって密に位置していても、最大被覆係数は全く低いことがありうる。この理由のために、織りの緻密さの、より有用な指標が「織り布緻密さ係数」と呼ばれる。織り布緻密さ係数は、被覆係数の関数として、最大の織りの緻密さと比較した織り布の織りの緻密さの尺度である。
【００１２】
【数２】
2004340573.tif 000003
【００１３】
例えば平織りの織り布に対して可能な最大被覆係数は０．７５であり、従って実際の被覆係数０．６８を持つ平織りの織り布は０．９１の織り布の緻密さ係数を有するであろう。本発明の実施に対して好適な織りは平織りである。
【００１４】
ナイフの耐突き刺し性を有する柔軟な製品は、柔軟な金属に基づく構造体を、衝撃エネルギー吸収材料または耐突き刺し性材料の二次層と組合わせて作られる。衝撃エネルギ−吸収材料または耐突き刺し性材料の二次層は、柔軟な金属に基づく構造体の性能を補強するために必要であった。衝撃エネルギー吸収材料は、エネルギー衝撃を劇的に減じる厚さの柔らかい材料、例えば針で孔を開けた(needle-punched)フェルト織物材料または非織物材料例えばゴムもしくは弾性体シートもしくはフォームであってよかった。二次突き刺し耐性材料は、付加的な鎖網または柔軟な樹脂の含浸された高強度繊維の織り布であってもよい。金属に基づく構造体と組合わせて使用される材料は、本質的に織り布である場合には高度の圧縮性か、樹脂が含浸されていた。
【００１５】
柔軟な耐銃弾製品は、特定の脅威に対して有効である、充分な高靭性及び高強固性の繊維材料層を用いて作られる。この層はアラミド、ポリアミド、ポリオレフィンの繊維、または銃弾保護のために普通使用される他の繊維を含んでいてよい。銃弾保護に対する織り布は、一般に比較的高い線密度を有するヤ−ンを使用し、そして織られている場合には、織りの過酷さに由来するヤ−ン繊維の損傷を回避するために非常に密な織りを避けることを除いて、織りの緻密さに関してほとんど考慮しない。
【００１６】
保身構造体を、突き刺しと銃弾の貫通の両方の脅威に対して有効ならしめるためには、従来指摘されているように、そして米国特許第５４７２７６９号に記述されているように、材料の組合わせで対処されてきた。ここに本発明者は、アイスピック、ナイフ、及び銃弾の三重の脅威に対する保身に関して著しい改良を提供する異なった材料の組み合わせを発見した。
【００１７】
特別な耐突き刺し性材料と耐銃弾材料を用いる本発明の特別な組み合わせは、組み合わせ物の個々の要素の耐貫通性の合計から予想されるものよりも非常に大きい良好な銃弾保護及びアイスピックとナイフの耐突き刺し性を示す。本発明の組み合わせにおける個々の要素は、特別な要素−要素の関係を有する。
【００１８】
本発明の組み合わせに使用されるごとき柔軟な金属に基づく構造体は、衝撃エネルギー吸収材料或いはフォームまたは圧縮できるもしくは樹脂の含浸された織り布の二次層のいずれかを必要としないことが発見された。柔軟な金属に基づく構造体は、本発明の製品のどこかに位置することができる。典型的には、この構造体は連結された（ｉｎｔｅｒｌｏｃｋｅｄ）環または環とプレートの組み合わせを含むであろう。金属に基づく構造体は、スチールまたはチタンなどから作ることができる。鎖網は、軽く柔軟であり、しかも耐突き刺し性であるべきである。鎖網に対しては他の特別な必要条件はないけれど、鎖網が金属環から作れている場合には金属環が約１．０−約２０ｍｍの直径を有することが好適である。環を組み立てるために用いるワイヤの直径は０．２−２．０ｍｍの範囲であってよい。
【００１９】
複数の密に織られた織り布層は、ヤ−ンが一般に５００ｄｔｅｘよりも小さい線密度を有し、そして好ましくはこれらのヤ−ンの個々のフィラメントが０．２−２．５ｄｔｅｘ、より好ましくは０．７−１．７ｄｔｅｘを有するという高強度の繊維ヤ−ンから作られる。これらの層はアラミド、ポリアミド、ポリオレフィン、または耐貫通性のために普通使用される他の繊維から作ることができる。これらの層に対して対して好適な材料はパラ−アラミドヤ−ンである。このヤ−ンに好適な線密度は１００−５００ｄｔｅｘであり、これらのヤ−ンは好ましくは０．７５−１．００またはそれ以上、より好ましくは０．９５以上の織り布緻密さ係数まで織られる。密に織られた織り布層は、上述した米国特許第５５７８３５８号に開示されているように、ヤ−ン線密度（ｄｔｅｘ）と織り布緻密さ係数の間に次の関係を有することが最も好ましい：
Ｙ＞Ｘ６．２５ｘ１０-4＋０．６９
但し、Ｙ＝織り布緻密さ係数及びＸ＝ヤ−ン線密度。
【００２０】
複数の耐銃弾層は、織り布または不織布であってよく、不織の場合は単一方向性  （ｕｎｉ−ｄｉｒｅｃｔｉｏｎａｌ）、単一織り（ｕｎｉ−ｗｅａｖｅ）などであってよい。この層はアラミド、ポリアミド、ポリオレフィン、または銃弾保護のために普通使用される他の繊維から作ることができる。これらの耐銃弾層に好適な構造は、５０−３０００ｄｔｅｘの線密度を有する織られたパラ−アラミドヤ−ンである。織られている場合には平織りが好適であるが、他の織り種、例えばバスケット織り、サテン(satin)織り、あや織りも使用できる。好適なパラ−アラミドはポリ（ｐ−フェニレンテレフタルアミド）である。
【００２１】
本発明の織り布層のいずれかに使用されるヤ−ンは、２０ｇ／ｄｔｅｘより大きい、５０ｇ／ｄｔｅｘ程度またはそれ以上の靭性、少くとも２．２％及び６％程度またはそれ以上の破断伸長(elongation)、そして少くとも２７０ｇ／ｄｔｅｘ及び２０００ｇ／ｄｔｅｘまたはそれ以上のモジュラスを示すべきである。本発明の３つの要素の組み合わせは、これらを、面と面との関係で、所望によりこれらの間に他の層材料を介在させまたはさせないで、一緒に配置することによって作られる。３つの要素間に配置できる他の層材料は、例えば耐水性材料、衝撃防止材料などを含む。すでに述べたように、改良されたアイスピック及びナイフ突き刺し耐性は、本発明の要素の２つだけを用いても得ることができる。また、本発明の製品の外表面または襲撃面は、製品の絶対的な外表面または露出された表面である必要はない。外表面は本発明の製品の外表面であるならば十分である。同じことは内表面にも当てはまる。「内表面」は本発明の製品の内表面を示すものである。
【００２２】
本発明による要素の組み合わせは、各要素を個々に用いて示される耐突き刺し性の合計よりも非常に大きいアイスピック及びナイフの耐突き刺し性を与えることが発見された。
【００２３】
本発明の要点は、異なる材料の組み合わせがある構成様式では貧弱な結果を与えるのに対し、他の構成様式では予想外に良好な結果を与えるという発見にある。本発明の高いナイフの耐突き刺し性は、本発明の製品中において金属に基づく構造体が他の要素と組あわさっているがゆえに、圧縮できるまたは樹脂の含浸された補助層を必要としないで、柔軟な金属に基づく構造体によって付与される。この柔軟な金属に基づく構造体は製品のどこかに位置することができる。本発明の高いアイスピックの耐突き刺し性は密に織られた織り布層によって付与され、高いアイスピック突き刺し耐性を具現化するために、密に織られた織り布層は耐銃弾層よりもアイスピック脅威の襲撃面近くに位置しなければならない。本発明の高い耐銃弾貫通性は、耐銃弾層が襲撃面に配置できないということを除いて製品のどこかに位置する耐銃弾層によって与えられる。
【００２４】
上述した要素の位置の限定に基づけば、本発明の三要素の具体例において、３つの異なる配置だけが可能なことが理解できる。即ち、外表面または衝撃面から、（１）金属に基づく構造体、密に織られた層、耐銃弾層；（２）密に織られた層、耐銃弾層、金属に基づく構造体；及び（３）密に織られた層、金属に基づく構造体、耐銃弾層。
【００２５】
（試験法）
線密度。ヤ−ンの線密度は既知の長さのヤ−ンを秤量することによって決定される。「ｄｔｅｘ］はヤ−ン１００００ｍのｇ単位での重さとして定義される。
【００２６】
実際の場合には、試験の開始前にヤ−ン試料の測定されたｄｔｅｘ、試験条件、及び試料の識別をコンピュータに入れる。コンピュータはヤ−ンが破断するにつれてその負荷−伸長曲線を記録し、次いでその性質を計算する。
【００２７】
引っ張り性。引っ張り性を試験するためのヤ−ンを、先ず調整し、次いで１．１のねじり倍率までねじる。このヤ−ンのねじり倍率（ＴＭ）は、
ＴＭ＝（回転／ｃｍ）（ｄｔｅｘ）1/2 ／３０．３として定義される。
【００２８】
試験すべきヤ−ンを、２５℃、相対湿度５５％で最小１４時間調整し、この条件下に引っ張り試験を行う。靭性（破断靭性）、破断伸長、及びモジュラスは、試験ヤ−ンをインストロン試験機［インストロン・エンジニアリング社（Ｉｎｓｔｒｏｎ  Ｅｎｇｉｎｅｅｒｉｎｇ  Ｃｏｒｐ．，Ｃａｎｔｏｎ，Ｍａｓｓ．）］で破断することによって決定される。
【００２９】
ＡＳＴＭ  Ｄ−２１０１−１９８５に定義されるごとき靭性、伸長、及び初期モジュラスは、ヤ−ンのゲージ長さ２５．４ｃｍ及び５０％歪み／分の伸長速度を用いて決定する。モジュラスは応力−歪み曲線の１％歪みにおける傾斜から計算し、１％歪み（絶対）におけるｇ単位の応力を１００倍して試験ヤ−ンの線密度で割った値に等しい。
【００３０】
強固性。強固性は、引っ張り試験からの応力−歪み曲線を用いることにより、ヤ−ン破断点までの応力／歪み曲線の下の面積（Ａ）として決定される。これは普通平方ｃｍ単位で面積を与える面積計を用いて決定される。ｄｔｅｘ（Ｄ）は「線密度」で上述した通りである。強固性（Ｔｏ）は、
Ｔｏ＝Ａｘ（ＦＳＬ／ＣＦＳ）（ＣＨＳ／ＣＳ）（１／Ｄ）（１／ＧＬ）
として計算される。但し、
ＦＳＬ＝フルスケールの負荷（ｇ）
ＣＦＳ＝チャ−トのフルスケ−ル（ｃｍ）
ＣＨＳ＝クロスヘッドの速度（ｃｍ／分）
ＣＳ＝チャ−トの速度（ｃｍ／分）
ＧＬ＝試験試料のゲージ長さ（ｃｍ）
勿論デジタル化した応力／歪みデータを、直接強固性を計算するためにコンピュータに入れてもよい。結果はｄＮ／ｔｅｘ単位のＴｏである。これを１．１１１倍すると、ｇ／デニル単位になる。長さの単位が同一のままであるならば、上の方程式は、力（ＦＳＬ）とＤに対して選択したものだけによって決まる単位でＴｏを計算する。
【００３１】
耐突き刺し性。アイスピックの耐突き刺し性は、長さ１８ｃｍ及び軸直径０．６４ｃｍの、ロックウエル硬度Ｃ−４２を有するアイスピックを用いて、複数の織り布層に関して決定される。試験は、Ｈ．Ｐ．ホワイト・ラブ社（Ｗｈｉｔｅ  Ｌａｂ．，Ｉｎｃ．）からのＨＰＷ試験ＴＰ−０４００．０３（１９９４年１１月２８日）に従って行われる。試験試料を１０％ゼラチン基板上に置き、７．３５ｋｇの重さで、種々の高さから落下するアイスピックにより、試料の貫通が達成されるまで試験条件下に衝撃を与える。ナイフの耐突き刺し性は、アイスピックの代わりに、片刃で長さ１５ｃｍ及び幅約２ｃｍの、先端に向かって尖ったロックウエル硬度Ｃ−５５を持つ骨切り（ｂｏｎｉｎｇ）ナイフ［ラッセル・ハリントン・カットレリ−社（Ｒｕｓｓｅｌｌ  Ｈａｒｒｉｎｇｔｏｎ  Ｃｕｔｌｅｒｙ，Ｉｎｃ．，Ｓｏｕｔｈｂｒｉｄｇｅ，  Ｍａｓｓａｃｈｕｓｅｔｔｓ）製］を用いる以外、上述と同じ方法に従って決定される。結果は、突き刺し高さでのエネルギーからｋｇ・ｍを９．８１倍することにより突き刺しエネルギー（ジュール）として報告する。
【００３２】
耐銃弾性能。多層パネルの銃弾試験は、次のように発射を選択する以外ＭＩＬ−ＳＴＤ−６６２ｅに従って行い、耐銃弾限界（Ｖ５０）を決定する：試験すべきパネルを、ピンと張りそして試験発射の銃弾に対して垂直に保持するような試料取り付け具に配置する。発射は重さ１２４ｇで９ｍｍの全金属薬莢の短銃弾丸(hand-gun bullets)であり、異なる速度で発射できる試験銃身から行われる。各パネルに対する最初の発砲は耐銃弾限界（Ｖ５０）付近と推定される発射速度に対応する。最初の発砲が完全にパネルを貫通した場合には、次に約１５．５ｍ／秒遅い発射速度に対応させて発砲し、パネルの部分的（ｐａｒｔｉａｌ）貫通を得る。一方最初の発砲が無貫通または部分的な貫通であった場合には、次の発砲を、約１５．２ｍ／秒速めた発射速度に対応させて、完全な貫通を得る。１回の部分的な及び１回の完全な銃弾の貫通を得た後、続いて約１５．２ｍ／秒の速度の増減を行い、パネルに対する耐銃弾限界（Ｖ５０）を決定するのに十分な発砲を繰り返す。
【００３３】
耐銃弾限界（Ｖ５０）は、部分的貫通の最高衝撃速度と完全貫通の最小衝撃速度との間の差が高々３８．１ｍ／秒であるという条件下に、それぞれの最高及び最小衝撃速度の少くとも３回の等しい数を算数平均して計算される。
対照実施例１−４
これらの対照実施例に対する試験は、アラミド対照ヤ−ンの、種々の密に織られた耐銃弾を用いて行った。このヤ−ンはＥ．Ｉ．デュポン社から商標ケブラ−（Ｋｅｖｌａｒ（登録商標））として売られているポリ（ｐ−フェニレンテレフタルアミド）である。
【００３４】
密に織られた耐突き刺し性要素は、２４．３ｇ／ｄｔｅｘの靭性、６３０ｇ／ｄｔｅｘのモジュラス、及び３．５％の破断伸長を持つ２２０ｄｔｅｘのアラミドヤ−ンから、２７．５ｘ２７．５端／ｃｍ及び織り布緻密さ係数０．９９５の平織りに織った織り布１０層を用いて作った。この要素は１．２７ｋｇ／ｍ2 の面積密度を有した（以下「Ａ」として表示）。
【００３５】
銃弾要素は、２４．０ｇ／ｄｔｅｘの靭性、６７５ｇ／ｄｔｅｘのモジュラス、及び３．４％の破断伸長を持つ９３０ｄｔｅｘのアラミドヤ−ンから、１２．２ｘ１２．２端／ｃｍ及び織り布緻密さ係数０．９２５の平織りに織った織り布１８層を用いて作った。この要素は４．００ｋｇ／ｍ2 の面積密度を有した（以下「Ｂ」として表示）。
【００３６】
これらの対照実施例の目的は、柔軟な金属に基づく構造体を使用しない場合のアイスピック及びナイフの突き刺し耐性に対する基礎データを提供するためである。
【００３７】
これらの層を、それぞれまたは組合わせて、アイスピック及びナイフ耐突き刺し性、並びに２つの場合に耐銃弾限界に関して試験した。組み合わせ物は要素を、面と面を一緒に重ねて作った。試験結果を表に示す。但し、「外表面」は試験に対する衝撃面を表す。
【００３８】
対照    外表面  内表面  貫通エネルギー（ジュ−ル）  耐銃弾限界Ｖ５０
実施例                  アイスピック    ナイフ        （ｍ／秒）
１      Ｂ    なし        ０．８      ４．５          ４４２
２      Ａ    なし      ２０．１      １．８            −
３      Ｂ      Ａ        ３．７      ８．５            −
４      Ａ      Ｂ    １３７          ８．５          ４７８
試験法に記述した耐貫通性試験に対する試験結果は、ジュール単位の貫通エネルギーで示される。銃弾要素（Ｂ）だけの場合にはアイスピックの突き刺しにほとんど耐性を示さず、ナイフの突き刺しに対して比較的小さい耐性を示したことが特記される。「Ａ」要素だけの場合には、耐アイスピック性がまあまあであったが、耐ナイフ性は非常に小さかった。ＡとＢを組み合わせ、Ｂを衝撃面として試験した場合、アイスピック及びナイフの耐性は共に低かった。
【００３９】
ＡとＢを組み合わせ、Ａを衝撃面として試験した場合には、耐アイスピック性は非常に高かった。
実施例５−９
次の実施例に対する試験は、対照実施例１−４と同一の要素Ａ及びＢを用い、更に柔軟な金属に基づく構造体を次のように使用した：
Ｃ１−各環を通り抜ける直径０．８ｍｍのステンレススチールの４つの溶接した環を有し且つ基本重量が３．１９ｋｇ／ｍ2 である鎖網シート１層。
【００４０】
Ｃ２−各環を通り抜ける直径０．９ｍｍのステンレススチールの４つの溶接した環を有し且つ基本重量が４．１１ｋｇ／ｍ2 である鎖網シート１層。
【００４１】
アイスピック及びナイフの耐突き刺し性と２つの場合には耐銃弾限界に関して、要素の種々の組み合わせ物を試験した。試験結果を表に示す。但し、「外表面」は試験に対する衝撃面を表す。
【００４２】
実施  外表面  内部  内表面  貫通エネルギー（ジュ−ル）  耐銃弾限界Ｖ５０
例                            アイスピック    ナイフ      （ｍ／秒）
５    Ｃ１  Ａ      Ｂ      １１４        ＞１８０        ４７３
６    Ｂ    Ｃ１    Ａ          ７．３        ５４．２    ４６９
７    Ａ    Ｃ１    Ｂ      １１４          １６４．７      −
８    Ｃ２  Ａ      Ｂ      １２８．３    ＞１８０          −
９    Ｂ    Ｃ２    Ａ        １２．８      １３７．３      −
対照実施例と比較して、柔軟な金属に基づく構造体はナイフの耐突き刺し性を大きく改善することが特筆される。しかしながら本発明の１つの具体例の最も重要な因子並びに最も示唆している事実は、密に織った要素（Ａ）を衝撃面に対して銃弾要素（Ｂ）よりも近くに位置させる場合に得られる向上したナイフの耐突き刺し性にある。実施例５及び６、実施例７及び６、そして実施例８及び９を比較せよ。
実施例１０及び１１
先に用いたものと同じ要素Ａ及びＢを用いて以下の実施例の試験を行った。柔軟な金属に基づく構造体は次の通りであった：
Ｃ３−環が各板のかどを通り抜けて一緒に保ち且つ基本重量が４．１３ｋｇ／ｍ2 である約２ｃｍｘ２．５ｃｍｘ０．１ｃｍのアルミニウム板１層。
【００４３】
アイスピック及びナイフの突き刺し耐性に関して、要素の種々の組み合わせ物を試験した。試験結果を表に示す。但し、「外表面」は試験に対する衝撃面を表す。
【００４４】
実施例  外表面  内部  内表面    貫通エネルギー（ジュ−ル）
アイスピック    ナイフ
１０    Ｃ３    Ａ    Ｂ        ＞１８０        ＞１８０
１１    Ｂ      Ｃ３  Ａ            ４５．８      １７３．９
Ｃ３が前実施例におけるＣ１及びＣ２を用いる同一の配置と比べて、試験した配置の両方においてアイスピックとナイフの耐突き刺し性の改良を提供する一方で、ナイフ突き刺し耐性が、密に織った要素（Ａ）が衝撃面に対して銃弾要素（Ｂ）よりも襲撃面近くに位置する配置を用いて最も改良されるということが特筆される。
対照実施例１２及び１３並びに実施例１４
製品から銃弾要素を省略して改善されたアイスピック及びナイフからの保身を目指して、次の試験を行った。
【００４５】
柔軟な金属に基づく構造体は実施例５からの鎖網要素Ｃ１であり、密に織った耐突き刺し性の織り布層を「Ａ１」と表示する。これは上のＡと同一であったが、織り布１０層の代わりに３０層を用いて作り、面積密度が３．８１ｋｇ／ｍ2 であった。
【００４６】
また対照実施例における１つの成分として、２４．０ｇ／ｄｔｅｘの靭性、６７５ｇ／ｄｔｅｘのモジュラス、及び３．４％の破断伸長を持つ９３０ｄｔｅｘのアラミドヤ−ンから織ったアラミド繊維のヤ−ンを用いて作った、１２．２ｘ１２．２端／ｃｍ及び織り布緻密さ係数０．９２５の平織りの、アラミド織り布構造を使用した。３０層を用い、この成分は６．８１ｋｇ／ｍ2 の面積密度を有した（以下「Ａ２」として表示）。
【００４７】
アイスピック及びナイフの耐突き刺し性に関して、Ａ１、Ａ２、及びＣ１の種々の組み合わせで試験した。試験結果を下表に示す。
【００４８】
実施例      外表面  内表面    貫通エネルギー（ジュ−ル）
アイスピック    ナイフ
対照１２    Ａ１    なし        ＞１８０            ９．０
対照１３    Ｃ１    Ａ２              ３．７  ＞１８０
１４        Ｃ１    Ａ１        ＞１８０      ＞１８０
Ａ１がアイスピックの耐突き刺し性を与える一方で、Ｃ１とそれほど密に織られていないアラミド織り布層との組み合わせは非常に小さいアイスピックの耐突き刺し性しか与えないということが特記される。Ｃ１及びＡ１の組み合わせは、本発明の製品として、アイスピックとナイフの両方に対して著しく良好な耐突き刺し性を示す。